СИГАРЕТНАЯ БУМАГА ДЛЯ НЕСЖИГАЕМОГО НАГРЕВАЕМОГО КУРИТЕЛЬНОГО ИЗДЕЛИЯ, НЕСЖИГАЕМОЕ НАГРЕВАЕМОЕ КУРИТЕЛЬНОЕ ИЗДЕЛИЕ И ЭЛЕКТРОНАГРЕВАЕМАЯ КУРИТЕЛЬНАЯ СИСТЕМА
CIGARETTE PAPER FOR A NON-BURNED HEATED SMOKING ARTICLE, NON-BURNED HEATED SMOKING ARTICLE, AND ELECTRICALLY HEATED SMOKING SYSTEM

Область техники
[0001]
Настоящее изобретение относится к оберточной бумаге для несжигаемого нагреваемого курительного изделия, несжигаемому нагреваемому курительному изделию и электронагреваемой курительной системе.
Предпосылки изобретения
[0002]
Известны несжигаемые нагреваемые курительные изделия, в которых нагревание осуществляется вокруг табачного стержня, включающего измельченный табак, для доставки летучих компонентов пользователю. В несжигаемом нагреваемом курительном изделии табачный стержень, обернутый оберточной бумагой, нагревается, но табачный стержень остается несожженным после использования (после нагревания), в отличие от обычных сигарет.
В обычных сигаретах в качестве оберточной бумаги для обертывания резаного табака обычно используется белая (бесцветная) бумага, хотя в некоторых случаях она имеет логотип и т.п.
Сущность изобретения
Техническая проблема
[0003]
Было установлено, что если оберточная бумага, которая использовалась в обычных сигаретах, используется в качестве оберточной бумаги для обертывания измельченного табака в несжигаемом нагреваемом курительном изделии, то нагреванием во время использования может быть вызвано неприятное для пользователей изменение цвета. Чтобы решить эту проблему, можно использовать специальную цветную бумагу, чтобы сделать изменение цвета менее заметным, но было установлено, что необходимо разработать другой подход для использования белой бумаги с высокой степенью универсальности.
Таким образом, целью настоящего изобретения является создание оберточной бумаги для несжигаемого нагреваемого курительного изделия, которая не вызывает неприятных ощущений, связанных с внешним видом, который может быть вызван нагреванием.
РЕШЕНИЕ ПРОБЛЕМЫ
[0004]
Чтобы решить проблемы, описанные выше, авторы настоящего изобретения сосредоточили внимание на том факте, что использование оберточной бумаги, имеющей белую часть, которая имеет определенную яркость перед нагреванием и будет иметь изменившую цвет область в определенном диапазоне после нагревания, делает неприятное изменение цвета менее заметным.
Бумага, сделанная в основном из целлюлозы, обугливается и приобретает коричневый цвет при нагревании до определенной температуры или выше. Такое изменение цвета невозможно легко предотвратить, поскольку оно вызвано физическими причинами из-за термического разложения пульпы и компонентов бумаги. Однако авторы настоящего изобретения обнаружили, что изменение цвета, вызванное ожогами, может быть менее легко распознаваемым как неприятный цвет обугливания, если степень изменения цвета по сравнению с цветом исходной бумаги является низкой в определенном диапазоне.
Авторы настоящего изобретения установили, что такая область, где разница в цвете находится на визуально приемлемом уровне, может быть выражена математической формулой, и обнаружили, что, используя в качестве оберточной бумаги бумагу, имеющую белую часть, которая показывает конкретное числовое значение, когда значения L*, a* и b* до и после нагрева подставляются в математическую формулу, и имеют определенную яркость перед нагреванием, может быть решена проблема неприятного изменения цвета, свойственная несжигаемым нагреваемым курительным изделиям.
В частности, авторы настоящего изобретения установили, что проблема неприятного изменения цвета, описанная выше, может быть решена путем использования бумаги, имеющей белую часть, которая имеет яркость ISO перед нагреванием 83% или более, и в которой разница в цвете до и после нагрева мала.
Проблема, которую необходимо решить с помощью настоящего изобретения, характерна для несжигаемых нагреваемых курительных изделий, нагреваемых с помощью электронагревательных устройств, и представляет собой проблему, которая не возникала в обычных курительных изделиях (например, сигаретах).
[0005]
Таким образом, настоящее изобретение заключается в следующем.
[1] Оберточная бумага для несжигаемого нагреваемого курительного изделия, при этом оберточная бумага включает белую часть, имеющую дискриминантный показатель менее 0,62 и яркость ISO 83% или более, причем дискриминантный показатель получается путем замены цветовых различий в системе цветов CIELab до и после нагревания при 230°C в течение 3 минут в формуле (1).
*
*
*
Дискриминантный показатель (y) y = -0,18×ΔL + 0,08×Δa + 0,13×Δb - 2,36 (1)
(В формуле (1) цветовые различия в системе цветов CIELab до и после нагрева представляют собой значения, полученные вычитанием значений L*, a* и b* до нагрева из значений L*, a* и b* после нагрева, соответственно. ΔL* представляет собой разницу в яркости L* до и после нагрева оберточной бумаги, Δa* представляет собой разницу в цветности a* до и после нагрева оберточной бумаги, а Δb* представляет собой разницу в цветности b* до и после нагрева оберточной бумаги.)
2
[2] Оберточная бумага для несжигаемого нагреваемого курительного изделия согласно [1], причем оберточная бумага для несжигаемого нагреваемого курительного изделия содержит материал загрузки с содержанием материала загрузки от 15 до 45 мас. % и имеет массу 1 м от 25 до 45 г,
2
когда масса 1 м составляет 25 г или более и 35 г или менее, содержание материала загрузки составляет от 15 до 45 мас. %, и
2
когда масса 1 м составляет более 35 г и 45 г или менее, содержание материала загрузки составляет от 25 до 45 мас. %.
[3] Оберточная бумага для несжигаемого нагреваемого курительного изделия в соответствии с [1] или [2], при этом оберточная бумага имеет предел прочности при растяжении по меньшей мере 8 Н/15 мм.
[4] Оберточная бумага для несжигаемого нагреваемого курительного изделия, в соответствии с [2] или [3], в которой материал загрузки представляет собой карбонат кальция, а оберточная бумага имеет непрозрачность 60% или более.
[5] Оберточная бумага для несжигаемого нагреваемого курительного изделия в соответствии с любым из пунктов [1] - [4], в которой белая часть имеет дискриминантный показатель менее 0.
[6] Оберточная бумага для несжигаемого нагреваемого курительного изделия по любому из пунктов [1] - [5], причем оберточная бумага не содержит вещества, улучшающего горение.
[7] Несжигаемое нагреваемое курительное изделие, включающее: табачный стержень, содержащий наполнитель, и первую оберточную бумагу, оборачивающую наполнитель, причем наполнитель содержит измельченный табак и материал источника аэрозоля; и мундштук, составляющий концевую часть, противоположную табачному стержню, причем табачный стержень и мундштук соединены вместе второй оберточной бумагой, которая является такой же или отличается от оберточной бумаги, обертывающей наполнитель, причем по меньшей мере одна из первой оберточной бумаги и второй оберточной бумаги представляет собой оберточную бумагу в соответствии с любым из пунктов [1] - [6].
[8] Электронагреваемая курительная система, включающая в себя: электронагревательное устройство, включающее нагревательный элемент, элемент теплопередачи, который передает тепло от нагревательного элемента, батарейный блок, который служит источником энергии нагревательного элемента, и узел управления для управления нагревательным элементом; и несжигаемое нагреваемое курительное изделие, согласно [7], выполненное с возможностью такой установки, чтобы оно было в контакте с элементом теплопередачи.
ПРЕИМУЩЕСТВЕННЫЕ ЭФФЕКТЫ ИЗОБРЕТЕНИЯ
[0006]
Согласно настоящему изобретению может быть предоставлена оберточная бумага для несжигаемого нагреваемого курительного изделия, причем оберточная бумага не вызывает неприятных ощущений, связанных с внешним видом, который может быть вызван нагреванием.
КРАТКОЕ ОПИСАНИЕ ЧЕРТЕЖЕЙ
[0007]
Фиг. 1 представляет собой схематический вид, иллюстрирующий один аспект несжигаемого нагреваемого курительного изделия.
Фиг. 2 - схематический вид, иллюстрирующий другой аспект несжигаемого нагреваемого курительного изделия.
Фиг. 3 - схематический вид, иллюстрирующий один аспект электронагреваемой курительной системы.
Фиг. 4A представляет собой график, показывающий взаимосвязь между значениями L* до и после нагрева и внешним видом образцов бумаги.
Фиг. 4B представляет собой график, показывающий взаимосвязь между значениями a* до и после нагрева и внешним видом образцов бумаги.
Фиг. 4C представляет собой график, показывающий взаимосвязь между значениями b* до и после нагрева и внешним видом образцов бумаги.
На фиг. 5 показаны результаты дискриминантного анализа, выполненного с использованием соотношения между Δ  значениями L*, a* и b* и внешним видом образцов бумаги до и после нагрева.
Фиг. 6 - график, показывающий взаимосвязь между значениями Δa* и значениями Δb* образцов бумаги до и после нагрева.
2
На фиг. 7 показана зависимость между содержанием материала загрузки в оберточной бумаге и дискриминантным показателем для каждой массы 1 м.
[0008]
Описание вариантов осуществленияНастоящее изобретение теперь будет описано подробно со ссылкой на варианты осуществления, примеры и т.п. Настоящее изобретение не ограничивается следующими вариантами осуществления, примерами и т.п., и любые модификации могут быть выполнены без отступления от сущности настоящего изобретения.
<Оберточная бумага для несжигаемого нагреваемого курительного изделия>
[0009]
Используемый здесь термин «оберточная бумага для несжигаемого нагреваемого курительного изделия», относится к оберточной бумаге, используемой для описанного ниже несжигаемого нагреваемого курительного изделия. В дальнейшем она также упоминается просто как оберточная бумага согласно варианту осуществления настоящего изобретения. Для применений оберточной бумаги в соответствии с вариантом осуществления настоящего изобретения «для несжигаемого нагреваемого курительного изделия» означает использование для изготовления табачного стержня путем обертывания вокруг наполнителя, содержащего измельченный табак, или использование для обертывания вокруг внешней окружности табачного стержня и примыкающего к нему элемента, чтобы соединить их вместе.
[0010]
Оберточная бумага согласно варианту осуществления настоящего изобретения имеет белую часть, имеющую значение y (дискриминантного показателя) менее 0,62 и яркость ISO 83% или более, значение y получается путем измерения L*, a* и b* до и после нагрева при 230°C в течение 3 минут (также упоминается просто, как до и после нагрева), и подставляя разницу каждого значения между до и после нагрева (значения, полученные вычитанием значений до нагрев от значений после нагрева), причем различия выражаются как ΔL*, Δa* и Δb* в следующей формуле (1).
*
*
*
y (дискриминантный показатель) = -0,18×ΔL + 0,08×Δa + 0,13×Δb - 2,36 (1)
Пока оберточная бумага в соответствии с вариантом осуществления настоящего изобретения имеет белую часть, имеющую дискриминантный показатель, определяемый путем подстановки значений ΔL*, Δa* и Δb* в приведенную выше формулу (1), менее 0,62 значения L*, a* и b* перед нагреванием особо не ограничиваются.
Белая часть, имеющая вышеупомянутый дискриминантный показатель, может присутствовать по всей оберточной бумаге согласно варианту осуществления настоящего изобретения или может присутствовать по меньшей мере на участке, подвергаемом нагреву (нагреву с помощью электронагревательного устройства, описанного ниже).
Яркость ISO можно определить следующим способом.
Яркость ISO измеряется с помощью измерителя яркости и непрозрачности (производитель: ЛАБОРАТОРИЯ ИССЛЕДОВАНИЙ ЦВЕТА МУРАКАМИ, номер модели: WMS-1) в соответствии с JIS 8148: 2001, Бумага, картон и целлюлоза. Измерение коэффициента диффузного синего отражения (яркости ISO).
Вышеуказанная белая часть при высоком значении L* до нагрева (когда она яркая и имеет светлый цвет) имеет тенденцию иметь яркость ISO 83% или более. В оберточной бумаге в одном варианте осуществления величина L* до нагрева белой части может составлять 95% или более.
Когда y (дискриминантный показатель), полученный по приведенной выше формуле (1), меньше 0,62, неприятных ощущений, связанных с внешним видом, который может быть вызван нагревом, не возникает, что было продемонстрировано в ПРИМЕРАХ, приведенных ниже. Когда y (дискриминантный показатель), полученный по приведенной выше формуле (1), меньше 0, оберточная бумага, внешний вид которой не будет ухудшаться после нагрева, обеспечивается более надежно.
[0011]
В оберточной бумаге согласно варианту осуществления настоящего изобретения каждое из значений L*, a* и b* до и после нагрева представляет собой простое среднее значение значений, измеренных в пяти точках в белой части бумаги образца. Измерение выполняется в случайно выбранных точках белой части бумаги, но если на бумаге есть буква или рисунок, например логотип, измерение выполняется в точках в белой части, где такой буквы или логотипа нет. Значения L*, a* и b* можно измерить с помощью спектрофотометра.
В частности, спектрофотометр (производства X-Rite Inc., название изделия: SpectroEye). Измерение проводится в условиях источника света D65, без фильтра источника света, и угла обзора 2°, с помощью образца, помещенного на бумагу с яркостью ISO 92%, и измерительным блоком спектрофотометра, удерживаемым напротив образеца.
[0012]
Чтобы получить бумагу, включающую белый цвет, имеющий дискриминантный показатель, определенный по приведенной выше формуле (1), менее 0,62 и яркость ISO 83% или более (также называемую бумагой, имеющей указанные выше - описанные характеристики), можно использовать любой известный способ. В случае оберточной бумаги, имеющей на всей поверхности белую часть с дискриминантным показателем менее 0,62 и яркостью по ISO 83% или более, такая оберточная бумага может быть произведена путем контроля типа и содержания целлюлозы и материала загрузки на стадии изготовления бумаги. В частности, например, содержание материала загрузки, описанного ниже, увеличивается, или количество окрашенного материала уменьшается в максимально возможной степени.
Напротив, в случае оберточной бумаги, частично имеющей окрашенную часть в той степени, в которой не ухудшается внешний вид после нагревания, цветная часть, которая имеет желаемый оттенок, может быть получена, например, путем печати. Примеры способы печати включают, но не ограничиваются ими, глубокую печать и офсетную печать. Цветная часть относится к части, имеющей яркость ISO менее 83%.
Когда логотип или частичный рисунок предоставляется в виде цветной части на бумаге-основе путем печати, поверхность с печатью (область печати) не используется в качестве мишени для спектрофотометрической колориметрии. Когда окрашенная часть нанесена на оберточную бумагу путем печати, доля площади окрашенной части составляет, например, 10% или меньше, предпочтительно 5% или меньше, более предпочтительно 3% или меньше. Иными словами, в оберточной бумаге согласно варианту осуществления настоящего изобретения доля площади белой части, описанной выше, составляет, например, 90% или более, предпочтительно 95% или более, более предпочтительно 97% или более. Однако, когда в виде цветной части предоставляется регулярный узор, который не влияет на внешний вид до и после нагрева, в некоторых случаях доля площади белой части может составлять 50% или более.
На поверхности оберточной бумаги по меньшей мере участок, который должен быть нагрет (участок, подвергающийся нагреву с помощью электронагревательного устройства), предпочтительно имеет дискриминантный показатель, определенный по приведенной выше формуле (1), менее 0,62 и яркость ISO 83% и более. На поверхности оберточной бумаги, когда участок, который должен быть нагрет с помощью электронагревательного устройства, описанного ниже, имеет вышеописанные характеристики, может быть предотвращено ухудшение впечатления от внешнего вида после нагрева.
[0013]
2
2
2
Масса 1 м бумаги-основы оберточной бумаги согласно варианту осуществления настоящего изобретения составляет, например, обычно 20 г или более, предпочтительно 25 г или более. Масса 1 м обычно составляет 65 г или менее, предпочтительно, 50 г или менее, еще более предпочтительно, 45 г или менее. Взаимосвязь между массой 1 м и содержанием материала загрузки будет описана позже.
Толщина оберточной бумаги, имеющей описанные выше характеристики, особо не ограничивается, и с учетом жесткости, воздухопроницаемости и простоты регулирования при производстве бумаги толщина обычно составляет 10 мкм или более, предпочтительно, 20 мкм или более, более предпочтительно, 30 мкм или более, и обычно 100 мкм или менее, предпочтительно, 75 мкм или менее, более предпочтительно, 50 мкм или менее.
Форма оберточной бумаги для несжигаемого нагреваемого курительного изделия может быть, например, квадратной или прямоугольной. Когда оберточная бумага используется для обертывания измельченного табака (для изготовления табачного стержня), длина одной стороны может составлять, например, примерно от 15 до 70 мм, а длина другой стороны может составлять от 15 до 26,5 мм, желательно 24 мм.
В случае оберточной бумаги, такой как ободковая бумага, для соединения и обертывания табачного стержня и другого элемента, примыкающего к табачному стержню, длина одной стороны может составлять от 20 до 60 мм, а длина другой стороны может составлять от 15 до 26,5 мм.
[0014]
Примеры оберточной бумаги, имеющей описанные выше характеристики, включают бумагу, состоящую в основном из пульпы. Пульпа может быть изготовлена из древесной массы, такой как пульпа из мягкой древесины или пульпа из твердой древесины, или может быть получена путем смешивания недревесной массы, обычно используемой для оберточной бумаги для курительного изделия, такой как пульпа льна, пульпа каннабиса, пульпа сизаля и эспарто.
Примеры типов пульпы, которые могут быть использованы, включают химическую пульпу, измельченную пульпу, химико-измельченную пульпу и термомеханическую пульпу, полученную, например, путем крафт-варки, кислой нейтральной · щелочной сульфитной варки или варки с содой и хлором.
[0015]
При использовании вышеописанной целлюлозы текстура становится однородной в процессе изготовления бумаги с использованием бумагоделательной машины Фурдринье, цилиндрической бумагоделательной машины, бумагоделательной машины комплекса цилиндр-танмо и т.п., тем самым производя оберточную бумагу. При необходимости может быть добавлено описанное выше влажное упрочняющее бумагу вещество для придания водостойкости оберточной бумаге, или может быть добавлено проклеивающее вещество для регулирования состояния печати на оберточной бумаге. Кроме того, могут быть добавлены внутренние добавки для производства бумаги, такие как сульфат алюминия, различные анионные, катионные, неионогенные или амфотерные усилители выхода, улучшители текучести и вещества, упрочняющие бумагу, а также добавки для производства бумаги, такие как красители, регуляторы pH, противовспенивающие вещества, вещества контроля смолы и вещества шламового контроля.
[0016]
В дополнение к описанной выше целлюлозной массе оберточная бумага согласно варианту осуществления настоящего изобретения содержит материал загрузки. Содержание материала загрузки в расчете на общую массу оберточной бумаги согласно варианту осуществления настоящего изобретения может составлять, например, 10 мас. % или более, но менее 60 мас. %, предпочтительно, от 15 до 45 мас. %.
2
В оберточной бумаге согласно варианту осуществления настоящего изобретения содержание материала загрузки предпочтительно составляет от 15 до 45 мас. % в предпочтительном диапазоне массы 1 м (от 25 до 45 г).
2
2
Кроме того, когда масса 1 м составляет 25 г или более и 35 г или менее, содержание материала загрузки предпочтительно составляет от 15 до 45 мас. %, а когда масса 1 м составляет более 35 г и 45 г или менее, содержание материала загрузки составляет предпочтительно от 25 до 45 мас. %.
В качестве материала загрузки можно использовать карбонат кальция, диоксид титана, каолин или тому подобное, а с точки зрения, например, улучшения вкуса и яркости, предпочтительно использовать карбонат кальция.
Бумага, содержащая такой материал загрузки, обычно имеет яркий белый цвет и может постоянно сохранять белизну. Когда такой материал загрузки содержится в большом количестве, яркость оберточной бумаги по ISO может составлять 83% или более.
[0017]
Оберточная бумага согласно варианту осуществления настоящего изобретения предпочтительно имеет предел прочности при растяжении, измеренный следующим способом измерения, по меньшей мере 8 Н/15 мм, с практической точки зрения использования в качестве оберточной бумаги несжигаемого нагреваемого курительного изделия.
2
Этот предел прочность при растяжении можно увеличить за счет уменьшения содержания материала загрузки. В частности, предел прочности при растяжении может быть увеличен за счет уменьшения содержания материала загрузки до уровня ниже, чем вышеописанный верхний предел содержания материала загрузки в каждом диапазоне массы 1 м.
<Способ измерения предела прочности при растяжении>
Предел прочности при растяжении измеряется с помощью прибора STROGRAPH EL производства Toyo Seiki Seisaku-Sho, Ltd. в соответствии с P 8113: 2006 (ISO 1924-2: 1994), Бумага и картон. Определение свойств при растяжении. Часть 2: Способ постоянной скорости удлинения.
[0018]
2
Оберточная бумага согласно варианту осуществления настоящего изобретения предпочтительно имеет непрозрачность, измеренную с помощью следующего способа измерения, 60% или более. Непрозрачность может быть увеличена за счет увеличения содержания материала загрузки в оберточной бумаге. В частности, непрозрачность может быть увеличена путем увеличения содержания материала загрузки до уровня выше, чем вышеописанный нижний предел содержания материала загрузки в каждом диапазоне массы 1 м.
<Способ измерения непрозрачности>
Непрозрачность - это величина, измеренная в соответствии с ISO 2471 с помощью измерителя яркости и непрозрачности (производитель: ЛАБОРАТОРИЯ ИССЛЕДОВАНИЙ ЦВЕТА МУРАКАМИ, номер модели: WMS-1). Непрозрачность - это значение, рассчитываемое по формуле: коэффициент светоотражения для одного листа (R0)/ коэффициент собственного светового отражения (R∞)х100(%). Фактор собственного светового отражения (R∞) в этой формуле представляет собой коэффициент собственного отражения яркости, измеренный с помощью предписанного рефлектометра и источника света в спектральных условиях при эффективной длине волны 457 нм и полуширине 44 нм.
[0019]
Для удовлетворения вышеуказанного дискриминантного показателя оберточная бумага согласно варианту осуществления настоящего изобретения предпочтительно не содержит улучшителя горения, который включается в обычные оберточные бумаги для табачных стержней. Оберточная бумага согласно варианту осуществления настоящего изобретения может быть использована в качестве первой оберточной бумаги или второй оберточной бумаги, используемой для несжигаемого нагреваемого курительного изделия, описанного ниже.
<Несжигаемое нагреваемое курительное изделие>
[0020]
Несжигаемое нагреваемое курительное изделие согласно варианту осуществления настоящего изобретения может иметь, например, конфигурацию, показанную на Фиг. 1.
Несжигаемое нагреваемое курительное изделие 10 на фиг. 1 включает в себя наполнитель 11, табачный стержнь, образованный из первой оберточной бумаги 12, обернутой вокруг наполнителя 11, и мундштук 16, составляющий концевую часть, противоположную табачному стержню. Табачный стержень и мундштук соединяются вместе второй оберточной бумагой 13 (ободковая бумага на фиг. 1), которая является такой же как оберточная бумага, обертывающая наполнитель, или отличается от нее. В варианте осуществления настоящего изобретения первая оберточная бумага и вторая оберточная бумага не сгорают при нагревании, если каждая из них состоит только из одного листа. Когда и первая оберточная бумага, и вторая оберточная бумага состоят только из одного листа, стоимость может быть снижена.
По меньшей мере одна из первой оберточной бумаги и второй оберточной бумаги представляет собой оберточную бумагу в соответствии с вариантом осуществления настоящего изобретения, описанным выше. Предпочтительно, чтобы по меньшей мере первая оберточная бумага была оберточной бумагой согласно варианту осуществления настоящего изобретения. Также предпочтительно, чтобы и первая оберточная бумага 12, и вторая оберточная бумага были оберточной бумагой согласно варианту осуществления настоящего изобретения, описанному выше.
В аспекте, показанном на фиг. 1, мундштук 16 включает в себя бумажную трубку 14 и фильтр 15. Ободочная бумага 13 служит второй оберточной бумагой для их соединения. Хотя мундштук 16 состоит из двух сегментов на фиг. 1, мундштук 16 может состоять из одного сегмента или трех или более сегментов. Каждый сегмент, составляющий мундштук, может быть выполнен таким образом, чтобы включать как бумажную трубку, так и фильтр, или может состоять только из одного из них.
[0021]
На фиг. 2 показан вариант осуществления, в котором мундштук 16 состоит из трех сегментов. Вариант осуществления на фиг. 2 включает полый сегмент 17, расположенный между бумажной трубкой 14 и фильтром 15 на фиг. 1. Полый сегмент 17 состоит из набивки фильтра, имеющего один или более полых каналов, и обертки заглушки, закрывающей набивку фильтра. Набивкой фильтра может быть, например, стержень с внутренним диаметром φ от 4,5 до 1,0 мм, при этом стержень плотно набит волокнами ацетата целлюлозы и отвержден пластификатором, содержащим триацетин, добавленный в количестве от 6 до 20 мас. %, исходя из веса ацетата целлюлозы. Поскольку набивка фильтра имеет высокую плотность упаковки волокон, воздух и аэрозоли проходят только через часть канала и почти не проходят через набивку фильтра во время затяжки. В несжигаемом нагреваемом курительном изделии, когда желательно минимизировать уменьшение аэрозольных компонентов из-за фильтрации на фильтре 15, эффективным является сокращение длины фильтра 15 и замена полого сегмента 17 для увеличения количества доставленных компонентов аэрозоля. Поскольку набивка фильтра внутри полого сегмента 17 представляет собой уплотненный слой волокна, ощущение снаружи во время использования ближе к ощущению на фильтре, чем к ощущению на бумажной трубке 14, и, таким образом, пользователи с меньшей вероятностью испытают чувство необычности.
[0022]
В вариантах осуществления, показанных на фиг. 1 и 2, продольная длина несжигаемого нагреваемого курительного изделия 10 составляет предпочтительно от 40 мм до 90 мм, более предпочтительно, от 50 мм до 75 мм, еще более предпочтительно, от 50 мм до 60 мм. Окружность несжигаемого нагреваемого курительного изделия предпочтительно составляет от 15 мм до 25 мм, более предпочтительно, от 17 мм до 24 мм, еще более предпочтительно, от 20 мм до 22 мм. В варианте осуществления, показанном на фиг. 2, длина табачного стержня может составлять 20 мм, длина бумажной трубки может составлять 20 мм, длина полого сегмента может составлять 8 мм, и длина фильтра может составлять 7 мм, но каждая длина этих сегментов может быть изменена соответствующим образом, например, в зависимости от производственной пригодности и требуемого качества.
[0023]
Когда пар, образующийся при нагревании табачного стержня и содержащий материал источника аэрозоля и компонент табачного аромата, проходит через бумажную трубку 14, пар входит в контакт с воздухом в бумажной трубке, чтобы охладиться и сжижиться, образуя аэрозоль.
Несжигаемое нагреваемое курительное изделие 10 может иметь перфорационные отверстия (не показаны) для забора наружного воздуха в бумажную трубку 14 и вторую оберточную бумагу 13 (мундштук), которая окружает бумажную трубку 14. Наличие таких перфораций позволяет воздуху поступать извне в бумажную трубку 14 во время использования, и в результате пар, образующийся при нагревании табачного стержня и содержащий материал источника аэрозоля и компонент табачного аромата, вступая в контакт с воздухом снаружи должен быть охлажден и сжижен, тем самым дополнительно обеспечивая образование аэрозоля.
Бумажная трубка 14 может быть, например, толстой бумагой, преобразованной в цилиндрическую форму.
Фильтр 15 может быть изготовлен, например, с использованием ацетатного жгута в качестве материала. Тонкость одинарной пряжи и общая толщина ацетатного жгута особо не ограничиваются.
Хотя фильтр 15 состоит из одного сегмента на фиг. 1, он может состоять из множества сегментов. Когда фильтр 15 состоит из множества сегментов, например, может использоваться конфигурация, в которой на стороне входа расположен полый сегмент, а сегмент на стороне выхода (сторона конца для всасывания пользователем) имеет заполненную секцию всасывания, наполненную ацетатным жгутом. Такая конфигурация может предотвратить нежелательную потерю образующегося аэрозоля, а также может улучшить внешний вид несжигаемого нагреваемого курительного изделия.
При производстве фильтра могут быть надлежащим образом разработаны регулировка сопротивления воздушному потоку и добавление добавок (например, известных абсорбентов, ароматизаторов и материалов, удерживающих аромат).
Материал второй оберточной бумаги 13 (мундштучная бумага) особо не ограничивается, и оберточная бумага согласно варианту осуществления настоящего изобретения может использоваться для части или целого. Вторая оберточная бумага 13 может быть закреплена, например, с помощью винилацетатного клея после обертывания табачного стержня, бумажной трубки 14 и фильтра 15, описанных выше.
[0024]
Табачныйстержень содержит измельченный табак в качестве наполнителя 11. Материал измельченного табака особо не ограничивается, и можно использовать известный материал, такой как листовой табак или средняя жилка. В случае табачного стержня, имеющего окружность 22 мм и длину 20 мм, диапазон содержания наполнителя в табачном стержне может составлять от 200 до 400 мг/стержень, а предпочтительно - от 250 до 320 мг/ стержень. Содержание воды в наполнителе может составлять от 10 до 15 мас. %, предпочтительно, от 11 до 13 мас. %. Такое содержание воды предотвращает появление пятен на оберточной бумаге и улучшает обрабатываемость во время изготовления табачного стержня.
[0025]
Резаныйтабак, используемый в качестве наполнителя, может иметь любой размер и может быть получен любым способом. Например, можно использовать резаный табак, полученный измельчением высушенных табачных листьев до ширины от 0,8 до 1,2 мм.
Как вариант, можно использовать измельченный табак, полученный путем измельчения и унификации высушенных табачных листьев до среднего размера частиц примерно от 20 до 200 мкм, переработки полученного продукта в лист и измельчения листа до ширины от 0,8 до 1,2 мм.
Как вариант, указанный лист можно подвергать сборке без измельчения и использовать в качестве наполнителя.
[0026]
Наполнитель содержит материал-источник аэрозоля, который генерирует аэрозольный дым. Тип материала источника аэрозоля конкретно не ограничивается, и экстракты из различных натуральных продуктов и/или их компонентов могут быть выбраны в зависимости от предполагаемого использования. Примеры материала источника аэрозоля включают глицерин, пропиленгликоль, триацетин, 1,3-бутандиол и их смеси.
Содержание материала источника аэрозоля в наполнителе особо не ограничивается, и для создания достаточного количества аэрозоля и придания хорошего вкуса дыму его содержание обычно составляет 5 мас. % или более, предпочтительно, 10 мас. % или более, и обычно 50 мас. % или менее, предпочтительно, 20 мас. % или менее.
[0027]
Наполнитель может содержать ароматизатор. Тип ароматизатора особо не ограничивается, и для придания хорошего вкуса дыму могут быть использованы ацетанизол, ацетофенон, ацетилпиразин, 2-ацетилтиазол, экстракт люцерны, амиловый спирт, амилбутират, трансанетол, масло звездчатого аниса, яблочный сок, перуанский бальзам масло, абсолют пчелиного воска, бензальдегид, бензоинрезиноид, бензиловый спирт, бензилбензоат, бензилфенилацетат, бензилпропионат, 2,3-бутандион, 2-бутанол, бутилбутират, масляная кислота, карамель, масло кардамона, абсолют рожкового дерева, β-каротин, морковный сок, L-карвон, β-кариофиллен, масло коры кассии, масло кедрового дерева, масло семян сельдерея, масло ромашки, коричный альдегид, коричная кислота, коричный спирт, коричный циннамат, масло цитронеллы, DL-цитронеллол, экстракт шалфея мускатного, какао, кофе, коньячное масло, масло кориандра, куминальдегид, масло давана, δ-декалактон, γ-декалактон, декановая кислота, масло травы укропа, 3,4-диметил-1,2-циклопентандион, 4,5-диметил-3-гидрокси-2,5-дигидрофуран-2-он, 3,7-диметил-6-октеновая кислота, 2,3-диметилпиразин, 2,5-диметилпиразин, 2,6-диметилпиразин, этил 2-метилбутират, этилацетат, этилбутират, этилгексаноат, этилизовалерат, этиллактат, этиллаурат, этиллевулинат, этилмальтол, этилоктаноат, этилолеат, этилпальмитат, этилфенилацетат, этил пропионат, этилстеарат, этилвалерат, этилванилин, этилванилинглюкозид, 2-этил-3,(5 или 6)-диметилпиразин, 5-этил-3-гидрокси-4-метил-2(5H)-фуранон, 2-этил-3-метилпиразин, эвкалиптол, абсолют пажитника, абсолют генетов, настой корня горечавки, гераниол, геранилацетат, виноградный сок, гваякол, экстракт гуавы, γ-гепталактон, γ-гексалактон, гексановая кислота, цис-3-гексен-1-ол, гексилацетат, гексиловый спирт, гексилфенилацетат, мед, лактон 4-гидрокси-3-пентеновой кислоты, 4-гидрокси-4-(3-гидрокси-1-бутенил)-3,5,5-триметил-2-циклогексен-1-он, 4-(пара-гидроксифенил)-2-бутанон, 4-гидроксиундеканоат натрия, абсолют бессмертника, β-ионон, изоамилацетат, изоамилбутират, изоамилфенилацетат, изобутилацетат, изобутилфенилацет ела, абсолют жасмина, настойка ореха колы, масло лабданума, масло лимона без терпенов, экстракт глицирризы, линалоол, линалилацетат, масло корня любистка, мальтол, кленовый сироп, ментол, ментон, L-ментилацетат, пара-метоксибензальдегид, метил-2-пирролилкетон, метилантранилат, метилфенилацетат, метилсалицилат, 4'-метилацетофенон, метилциклопентенолон, 3-метилвалериановая кислота, абсолют мимозы, патока, миристиновая кислота, нерол, неролидол, γ-ноналактон, масло мускатного ореха, δ-окталактон, октаналь кислота, масло цветков апельсина, масло апельсина, масло корня ириса, пальмитиновая кислота, ω-пентадекалактон, масло мяты перечной, парагвайское масло петитгрейна, фенетиловый спирт, фенэтилфенилацетат, фенилуксусная кислота, пиперональ, экстракт сливы, пропенилгуаэтол, пропилацетат, 3-пропилиден фталид, сливовый сок, пировиноградная кислота, экстракт изюма, розовое масло, ром, масло шалфея, масло сандалового дерева, масло мяты курчавой, абсолют стиракса, масло календулы, чайный дистиллят, α-терпинеол, терпинилацетат, 5,6,7,8-тетрагидрохиноксалин, 1,5,5,9-тэтраметил-13-оксацикло(8.3.0.0(4.9))тридекан, 2,3,5,6-тетраметилпиразин, масло тимьяна, экстракт томатов, 2-тридеканон, триэтилцитрат, 4-(2,6,6-триметил-1-циклогексенил) 2-бутен-4-он, 2,6,6-триметил-2-циклогексен-1,4-дион, 4-(2,6,6-триметил-1,3-циклогексадиенил) 2-бутен-4-он, 2,3,5-триметилпиразин, γ-ундекалактон, γ-валеролактон, ванильный экстракт, ванилин, вератральдегид и абсолют листьев фиалки. Ментол особенно предпочтителен. Эти ароматизаторы можно использовать по отдельности или в сочетании двух или более.
[0028]
Содержание ароматизатора в наполнителе особо не ограничивается. Для придания хорошего вкуса дыму его содержание обычно составляет 10000 частей на миллион или более, предпочтительно, 20000 частей на миллион или более, более предпочтительно, 25000 частей на миллион или более, и обычно 50000 частей на миллион или менее, предпочтительно, 40000 частей на миллион или менее, более предпочтительно, 33000 частей на миллион или менее.
[0029]
3
3
3
3
Плотность наполнителя в наполнителе особо не ограничивается. Для обеспечения рабочих характеристик несжигаемого нагреваемого курительного изделия и придания хорошего вкуса дыму плотность наполнителя обычно составляет 250 мг/см или более, предпочтительно, 320 мг/см или более, а обычно 520 мг/см или менее, предпочтительно, 420 мг/см или меньше.
[0030]
При производстве несжигаемого нагреваемого курительного изделия согласно варианту осуществления настоящего изобретения может использоваться оберточная бумага согласно варианту осуществления настоящего изобретения, описанному выше. В частности, формируется наполнитель, содержащий измельченный табак и материал-источник аэрозоля, и сформированный наполнитель оборачивается с использованием оберточной бумаги согласно варианту осуществления настоящего изобретения, посредством чего может быть получен табачный стержень. Кроме того, табачный стержень и элемент, составляющий мундштук оборачиваются ободковой бумагой (или оберточной бумагой согласно варианту осуществления настоящего изобретения), в результате чего может быть получено несжигаемое нагреваемое курительное изделие. При обертывании можно использовать известное оборачивающее устройство.
Посредством использования оберточной бумаги согласно варианту осуществления настоящего изобретения в качестве оберточной бумаги для табачного стержня и/или в качестве ободковой бумаги при производстве несжигаемого нагреваемого курительного изделия может быть получено несжигаемое нагреваемое курительное изделие, внешний вид которого не будет ухудшен после использования (после нагрева).
[0031]
Несжигаемое нагреваемое курительное изделие 10, которое является одним из вариантов осуществления настоящего изобретения, включает табачный стержень, включающий наполнитель 11 и оберточную бумагу 12 (оберточную бумагу согласно варианту осуществления настоящего изобретения), бумажную трубку 14, фильтр 15 и вторую оберточную бумагу 13 для соединения их вместе. Несжигаемое нагреваемое курительное изделие 10 может иметь перфорационные отверстия (не показаны) для забора наружного воздуха в бумажную трубку 14 и вторую оберточную бумагу 13, которая окружает бумажную трубку 14. Наличие таких отверстий позволяет воздуху поступать извне в бумажную трубку 14 во время использования, и в результате пар, образующийся при нагревании табачного стержня и содержащий материал источника аэрозоля и компонент табачного аромата, вступая в контакт с воздухом снаружи, должен быть охлажден и сжижен, тем самым дополнительно обеспечивая образование аэрозоля.
<Электрическая нагреваемая курительная система>
[0032]
Один аспект курительной системы электрического нагревательного типа показан на фиг. 3. Электронагреваемая курительная система 30 используется таким образом, что описанное выше несжигаемое нагреваемое курительное изделие 10 установлено таким образом, чтобы оно находилось в контакте с элементом 25 теплопередачи в контакте с нагревателем 24, расположенным внутри электронагреваемого устройства 20.
Электронагреваемое устройство 20 включает в себя аккумуляторный блок 21 и узел 22 управления внутри корпуса 23, выполненного, например, из смолы.
Как описано выше, несжигаемое нагреваемое курительное изделие включает в себя наполнитель 11, табачный стержень, образованный из первой оберточной бумаги 12, обертывающей наполнитель 11, и мундштук 16, составляющий конец, противоположный табачному стержню. Табачный стержень и мундштук соединяются вместе второй оберточной бумагой, которая аналогична оберточной бумаге, обертывающей наполнитель, или отличается от нее. Мундштук 16 несжигаемого нагреваемого курительного изделия может состоять из бумажной трубки 14 и фильтра 15, как показано на фиг. 1, или может включать между бумажной трубкой 14 и фильтром 15 полый сегмент, включающий набивку фильтра 17, как показано на фиг. 2.
Когда несжигаемое нагреваемое курительное изделие вставлено в электронагреваемое устройство, часть внешней периферийной поверхности, образованная из внешней периферийной поверхности табачного стержня и второй оберточной бумаги (ободковой бумаги 13), которая соединяет табачный стержень и бумажную трубку 14, входит в контакт с элементом 25 теплопередачи внутри электронагреваемого устройства 20.
Нагреватель 24 внутри электронагреваемого устройства 20 вырабатывает тепло под управлением узла 22 управления. Тепло передается через элемент 25 теплопередачи к табачному стержню несжигаемого нагреваемого курительного изделия и, в результате, как материал источника аэрозоля, так и ароматический компонент, содержащийся в наполнителе 11 табачного стержня улетучиваются.
В результате нагрева нагревателем 24 табачный стержень нагревается приблизительно до 150-250°C.
В приведенном выше измерении L*, a* и b* температура и время, в течение которого нагревается оберточная бумага, установлены на 230°C и 3 минуты, что основано на предположении, что используется электронагреваемая курительная система согласно варианту осуществления настоящего изобретения.
Пар, образующийся при нагревании и содержащий материал источника аэрозоля и ароматический компонент, распыляется внутри бумажной трубки 14 с помощью вышеописанного механизма и проходит через фильтр 15 несжигаемого нагреваемого курительного изделия 10, чтобы попасть внутрь ротовой полости пользователя.
ПРИМЕРЫ
[0033]
Настоящее изобретение будет описано более конкретно со ссылкой на примеры, но настоящее изобретение не ограничивается описанием следующих примеров без отклонения от их сущности.
<Предоставление образцов бумаги до и после нагрева>
[0034]
Были предоставлены бумаги, имеющие различные значения яркости L*, цветности a* и цветности b* в цветовой системе CIELab. В качестве цветной бумаги использовались, например, бумага для глубокой печати, смешанная бумага из белой стандартной целлюлозы, смешанной с небеленой целлюлозой, и табачные листы, содержащие мелкие табачные листья. В качестве совершенно не окрашеных образцов бумаги, были предоставлены стандартная ободковая бумага-основа и стандартная оберточная бумага, изготовленная из 100% первичной целлюлозы, каждая из которых служила эталоном. Всего было предоставлено 26 видов бумаги.
Их подробности показаны в Таблице 1 ниже.
[Таблица 1]
№
Наименование
Признак
1
стандартная оберточная бумага для сигарет
26 г массы 1 м<sup>2</sup> (смешанная пульпа+СаСО<sub>3</sub>)
2
печатная бумага
глубокая печать, бледно-желтая
3
печатная бумага
глубокая печать, серая
4
печатная бумага
глубокая печать, бледно-зеленая
5
стандартная ободковая бумага для сигарет
37 г массы 1 м<sup>2</sup> (смешанная пульпа+СаСО<sub>3</sub>)
6
печатная бумага
глубокая печать, бледно-красная
7
печатная бумага
глубокая печать, бледно-синяя
8
печатная бумага
бледно фиолетовая бумага с глубоко печатью
9
оберточная бумага с табачными листьями
бумажный лист (60% смешанных табачных листьев) коричневая
10
оберточная бумага с табачными листьями
бумажный лист (70% смешанных табачных листьев) коричневая
11
печатная бумага
глубокая печать, желтая
12
печатная бумага
глубокая печать, бледно-коричневая
13
печатная бумага
глубокая печать, цвет пробки
14
небеленые смешанные бумаги
29% небеленой смешанной
15
небеленые смешанные бумаги
13% небеленой смешанной
16
небеленые смешанные бумаги
41% небеленой смешанной
17
небеленые смешанные бумаги
содержащая небеленую (41%) и карбонат кальция
18
печатная бумага
глубокая печать, зеленая
19
небеленые смешанные бумаги
содержащая небеленую (29%) и карбонат кальция
20
небеленые смешанные бумаги
содержащая небеленую (16%) и карбонат кальция
21
печатная бумага
глубокая печать, коричневая
22
печатная бумага
глубокая печать, красная
23
печатная бумага
глубокая печать, черная
24
оберточная бумага с табачными листьями
бумажный лист (60% табачных листьев (содержащих черный пигмент), темно- коричневая
25
печатная бумага
глубокая печать, фиолетовая
26
печатная бумага
глубокая печать, ультрамарин-синяя
* « небеленая» означает «небеленая целлюлоза»
<Условия нагрева>
[0035]
Муфельная печь (название продукта: Муфельная печь модели FO410, производимая Yamato Scientific Co., Ltd.) была заранее отрегулирована на 230°C. Дверь открывалась; образец бумаги на алюминиевой фольге домашнего использования (материал: алюминиевая фольга, толщина: 11 мкм) помещался в муфельную печь; и дверь закрывалась. Эта операция была выполнена быстро (в течение трех секунд), чтобы минимизировать снижение температуры в муфельной печи. В условиях нагрева в этом примере (заданная температура муфельной печи: 230°C, время нагрева образца бумаги: 3 минуты), фактическая температура бумаги достигла около 230°C, которая была такой же, как заданная температура муфельной печи, самое позднее через одну минуту после закрытия дверцы. Это было подтверждено с использованием бумаги для испытания температуры изменения цвета (THERMO LABEL 5E-170/THERMO LABEL 5E-210 (производство NiGK Corporation)).
<Измерение разницы в цвете>
Оттенок каждого образца до и после нагревания измеряли с помощью спектрофотометра (производства X-Rite Inc., название продукта: SpectroEye). Измерение проводилось в условиях источника света D65, без фильтра источника света, и угла обзора 2°, с помощью образца, помещенного на бумагу с яркостью ISO 92%, и измерительным блоком спектрофотометра, удерживаемым напротив образца.
Измерение повторялось в пяти точках, и его среднее значение использовалось для анализа. L*, a* и b* были измерениями без какой-либо коррекции, и каждый из ΔL*, Δa* и Δb* определялся вычитанием значения до изменения цвета путем нагревания из значения после изменения цвета путем нагревания.
Для оценки цветовых тонов используются различные системы оценки и классификации. Цветовая система CIELab - это цветовая система, определенная CIE (Международной комиссией по освещению) и составляющая основу JIS Z 8781-4 и ISO 11664-4. Цветовая система CIELab - это удобная система классификации, которая очень похожа на человеческое восприятие, широко используется и может преобразовывать цветовой тон в трехмерные числовые значения. L* - ось, представляющая яркость, a* - ось, представляющая от синего до желтого, а b* - ось, представляющая от сине-зеленого до красно-фиолетового. Большие значения L* указывают на более высокую яркость, а значения a* и b*, близкие к 0, указывают на более низкую насыщенность. Например, L*, a*, b* = 100, 0, 0 означает белый цвет, а 0, 0, 0 означает черный.
<Органолептическая оценка>
[0036]
◯
Образцыбумаги до и после нагрева были показаны 20 членам группы экспертов один за другим, и был задан вопрос о неприглядности, которую они получили от цветового тона образцов. Среди 20 участников группы, когда число участников, ответивших как некрасиво и неприятно, составляло 11 или более, внешний вид образца оценивался как ×, а когда число было меньше 11, впечатление от внешнего вида образца оценивалось как . Результаты были использованы для анализа.
<Анализ>
[0037]
Небыло связи между значениями ΔL*, Δa* и Δb* до и после нагревания и впечатлением от внешнего вида как превосходного и низкокачественного (фиг. С 4А по 4С).
Поскольку то, был ли цветовой тон бумаги после нагревания хорошим или плохим, нельзя было оценить по простым графикам, показывающим различия только значений оттенка, было рассмотрено выполнение дискриминантного анализа с использованием данных цветового различия, и был проведен дискриминантный анализ, чтобы узнать взаимосвязь между множеством факторов. В результате была получена функция, приведенная ниже, которая использует значения ΔL*, Δa* и Δb* в качестве параметров и с помощью которой впечатление от внешнего вида может быть определено в высокой степени, т.е. была получена степень дискриминирования 96,2%. P-значение дискриминанта меньше 0,001 и статистически высоко значимо, и обычно говорят, что для вычисления можно использовать степень дискриминирования выше 75%, и, таким образом, степень дискриминирования 96,2% означает почти полностью оценочный уровень.
*
*
*
Дискриминантный показатель y = -0,18×ΔL + 0,08×Δa + 0,13×Δb - 2,36 (1)
Дискриминантный показатель 0,62 и более: × (плохо)
◯
Дискриминантный показатель менее 0,62:  (хорошо)
Формула (1) означает, что внешний вид после нагревания почти определяется ΔL*, Δa* и Δb*, которые указывают на разницу в цвете между образцом бумаги до нагрева и образцом бумаги после нагрева. Например, когда значение ΔL* уменьшается, а значения Δa* и Δb* увеличиваются, дискриминантный показатель увеличивается, что означает, что впечатление от бумаги после нагрева расположено в худшем направлении.
Результаты представлены на фиг. 5.
Дискриминантный анализ проводился с использованием двухгруппового дискриминантного анализа многомерного анализа Excel Statistics Ver. 2.15, доступного от BellCurve при следующих условиях.
(1) Пошаговое P-значение вперед-назад: включение, 0,2; исключение, 0,2
(2) Анализ выполняется без линейно объединенных переменных.
[0038]
На Фиг. 6 для более подробного объяснения показана взаимосвязь между Δa* и Δb* образцов бумаги, исследованных здесь.
Поскольку трехмерная иллюстрация не может быть представлена, значения ΔL* для удобства бинаризуются на -10, а образцы, имеющие значения меньше -10 (изменили цвет на темный), обозначены черными кружками или жирными крестиками.
[0039]
Образцы, которые дали плохой внешний вид при оценке, обозначены «×» и расположены в точках, где значения Δa* и Δb* велики. Это означает, что при нагревании цвет сильно изменился в сторону красно-фиолетового, желтого или их комбинации, то есть коричневого, и многие из этих образцов имеют относительно небольшие значения L*. То есть эти образцы представляют собой образцы, которые визуально приближаются к так называемому цвету от бледного ожога до цвета глубокого ожога, и можно интуитивно понять, что эти образцы создают плохое впечатление.
Многие из этих образцов имели относительно большие значения L* до нагрева и небольшие значения a* и b*, то есть были яркими и имели низкую насыщенность. Такой образец, имеющий яркий и бледный оттенок, вероятно, будет заметно меняться до коричневого при нагревании, что приводит к плохому внешнему виду.
◯
◯
Напротив, образцы «», которые дали хорошее впечатление от внешнего вида, расположены в точках, где значения Δa* и Δb* малы. Это означает, что при нагревании цвет сильно изменился в сторону синего, зеленого или их комбинации, то есть сине-зеленого цвета. Некоторые из них оцениваются как , несмотря на относительно низкие значения L*, то есть имеют низкую яркость и темные цвета. Многие из этих образцов, в отличие от образцов, имеют относительно небольшие значения L* и большие значения a* и b* до нагрева, то есть темные и имеют высокую насыщенность. Такой образец, имеющий глубокий оттенок, с меньшей вероятностью претерпит заметное изменение при нагреве, что приводит к хорошему внешнему виду.
Обзор графика показывает, что графики Δa* и Δb* распределены в широких диапазонах 20 и 30 соответственно, и, таким образом, этот эксперимент не является частичным, а охватывает образцы, которые претерпевают различные изменения оттенка.
[0040]
В настоящем изобретении степень изменения цвета бумаги до и после нагрева была сфокусирована, и ее область была определена количественно для успешного определения эффективного диапазона.
По сути, предполагается, что определение области просто по оттенку перед нагреванием удобно для такой параметризации, но с помощью используемого здесь статистического подхода полезная математическая формула не может быть получена только из значений L*, a* и b*, которые не являются различиями в цвете бумаги перед нагревом. Вероятно, это связано с тем, что компоненты цвета, такие как пигмент и краситель, содержащиеся в цвете, проявляют различное поведение при пиролизе, и, таким образом, степень изменения цвета после нагревания варьируется в зависимости от компонента цвета. Следовательно, является разумной концепция настоящего изобретения, согласно которой внешний вид можно точно оценить не только по цвету исходной бумаги, но по степени изменения цвета.
Приведенные выше результаты испытаний показывают, что бумага, имеющая дискриминантный показатель менее 0,62, не сильно изменяет цвет до и после нагрева и не производит неприятного впечатления для наблюдателя.
[0041]
2
На основании вышеизложенного дополнительно получали оберточную бумагу, имеющую составы экспериментальных примеров 1-18, показанные в таблице 2 ниже. В частности, в экспериментальных примерах с 1 по 18 масса 1 м бумаги и содержание материала загрузки варьировались, как показано в таблице 1. В этих экспериментальных примерах (древесная пульпа) использовалась в качестве пульпы, а карбонат кальция (производимый Shiraishi Kogyo Kaisha, Ltd.) использовался в качестве материала загрузки. Изготовление бумаги выполняли вручную с использованием способа в соответствии с JIS P-8222 «Пульпы - подготовка лабораторных листов для физических испытаний». Кроме того, была предоставлена стандартная оберточная бумага для сигарет. Оберточная бумага экспериментальных примеров с 1 по 18 не содержала улучшителя горения, тогда как стандартная оберточная бумага для сигарет содержала 1,0 мас. % улучшителя горения (цитрат натрия).
Для каждой из этих оберточных бумаг значения L*, a* и b*, измеренные перед нагревом, были соответственно вычтены из значений L*, a* и b*, измеренных после того, как нагрев был выполнено при 230°C в течение 3 минут для определения значений Δ, и значения были подставлены в приведенную выше формулу для вычисления дискриминантного показателя для определения дискриминантного показателя. Способ нагрева был таким же, как и в вышеупомянутых образцах 1-26.
Для этих оберточных бумаг яркость по ISO измерялась перед нагревом. Кроме того, предел прочности при растяжении измеряли с использованием прибора STROGRAPH EL производства Toyo Seiki Seisaku-Sho, Ltd. в качестве измерительного прибора в соответствии с P 8113: 2006 (ISO 1924-2: 1994), описанным выше. Результаты представлены в таблице 2.
[Таблица 2]
<b>экспериментальный пример</b>
<b>масса в г 1 м</b><sup><b>2</b></sup>
<b>Материал загрузки (мас. %)</b>
<b>D значения L*, a* и b*</b><b>DL DA DB</b>
<b>Дискриминантный показатель</b>
<b>Яркость</b>
<b>Предел прочности при растяжении (Н/15 мм)</b>
<b>Непрозрачность</b>
экспериментальный пример 1
25
0
-6.1
-0.2
19.3
1.23
80.3
30.6
48.4
экспериментальный пример 2
15
-4.6
0.3
12.3
0.08
83.4
19.7
77.4
экспериментальный пример 3
25
-4.3
0.3
12.0
-0.01
87.0
12.8
73.0
экспериментальный пример 4
35
-3.2
0.1
8.9
-0.62
89.1
7.8
75.3
экспериментальный пример 5
45
-3.3
0.0
8.3
-0.68
89.5
4.5
76.0
экспериментальный пример 6
60
-2.1
-0.2
5.3
-1.30
89.3
1.8
70.2
экспериментальный пример 7
35
0
-7.5
0.6
21.9
1.89
82.1
43.1
56.1
экспериментальный пример 8
15
-6.0
1.1
13.7
0.57
87.6
27.3
78.9
экспериментальный пример 9
25
-5.0
0.5
12.8
0.26
88.2
20.2
79.3
экспериментальный пример 10
35
-4.5
0.6
10.8
-0.1
89.7
14.7
77.3
экспериментальный пример 11
45
-4.0
0.4
9.3
-0.39
90.8
9.0
83.2
экспериментальный пример 12
60
-2.7
0.3
6.4
-1.01
88.6
4.5
82.0
экспериментальный пример 13
45
0
-8.4
1.0
22.4
2.14
81.1
62.7
60.8
экспериментальный пример 14
15
-6.5
1.2
14.9
0.83
86.7
41.4
78.0
экспериментальный пример 15
25
-6.2
1.0
13.7
0.61
87.5
32.8
80.8
экспериментальный пример 16
35
-4.8
0.6
11.3
0.03
89.0
21.4
82.6
экспериментальный пример 17
45
-4.3
0.5
9.9
-0.26
89.9
14.4
82.9
экспериментальный пример 18
60
-2.9
0.3
7.2
-0.88
87.8
6.6
86.2
стандартная оберточная бумага для сигарет
28
30
-19.9
5.4
12.5
3.27
88.0
15.3
76.0
[0042]
2
2
Результаты в таблице 2 показывают, что оберточная бумага экспериментальных примеров 1, 7 и 13, имеющая яркость по ISO перед нагревом менее 83%, имела дискриминантный показатель более 0,62 и плохой внешний вид после нагрева. Напротив, для оберточной бумаги, имеющей степень белизны ISO перед нагреванием 83% или более и желаемые массу 1 м и содержание материала загрузки, ее внешний вид после нагрева не ухудшался, даже если бумага имела белый цвет, другими словами, считалось, что высокое значение L* перед нагреванием и ее внешний вид после нагрева могут ухудшиться. Стандартная оберточная бумага для сигарет, содержащая веществу, улучшающее горение, имела дискриминантный показатель более 0,62 и плохой внешний вид после нагрева. Для каждой массы 1 м оберточная бумага имела тенденцию иметь низкий предел прочности при растяжении, когда содержание материала загрузки составляло более 45 мас. %. Оберточная бумага, имеющая чрезмерно высокое содержание материала загрузки, плохо поддается высокоскоростной обработке табачного стержня.
[0043]
2
2
Затем, на основе результатов в таблице 2, был построен график с содержанием материала загрузки, нанесенным на горизонтальную ось, и дискриминантным показателем, нанесенным на вертикальную ось для каждой массы 1 м (фиг. 7). Результаты на фиг. 7 показывают, что по мере уменьшения массы 1 м или увеличения содержания материала загрузки дискриминантный показатель имеет тенденцию к снижению.
[0044]
2
Затем, для результатов таблицы 2 соотношение между содержанием материала загрузки и массой 1 м и дискриминантным показателем для ясности суммировано в таблице 3 ниже.
[Таблица 3]
Содержание материала загрузки (карбоната кальция) (МАС. %)
масса 1 м<sup>2 </sup>(35 г.)
масса 1 м<sup>2 </sup>(35 г.)
масса 1 м<sup>2 </sup>(45 г.)
стандартная оберточная бумага для сигарет
0
1.23
1.89
2.14
15
0.08
0.57
0.83
25
-0.01
0.26
0.61
3.27
35
-0.62
0.10
0.03
3.27
45
-0.68
-0.39
-0.26
60
-1.30
-1.01
-0.88
[0045]
2
2
2
2
Из описаний на фиг. 7 и в таблице 3 можно увидеть, что когда масса 1 м оберточной бумаги составляет 25 г или более и 35 г или менее, содержание материала загрузки желательно составляет от 15 до 45 мас. %, и когда масса 1 м составляет более 35 г и 45 г или менее, содержание материала загрузки желательно от 25 до 45 мас. % с точки зрения внешнего вида. Когда содержание материала загрузки ниже, чем нижний предел каждого из вышеуказанных диапазонов массы 1 м, непрозрачность имеет тенденцию быть низкой, и когда бумага используется в качестве оберточной бумаги, измельченный табак, содержащийся в ней, может быть виден сквозь нее. Также можно видеть, что даже если масса 1 м и содержание материала загрузки находятся в пределах вышеуказанных диапазонов, оберточная бумага, содержащая вещество, улучшающее горение, является нежелательной с точки зрения внешнего вида.
Список ссылочных позиций
[0046]
10 несжигаемое нагреваемое курительное изделие
11 наполнитель
12 первая оберточная бумага
13 вторая оберточная бумага (ободковая бумага)
14 бумажная трубка
15 фильтр
16 мундштук
17 полый сегмент
20 электронагревательное устройство
21 аккумуляторный блок
22 узел управления
23 корпус
24 нагревательный элемент
25 элемент теплопередачи
30 электронагреваемая курительная система